(57)【要約】【課題】  良好なクリーニング性を確保し、感光体に対しては耐摩耗性に優れ、フィルミングなどの感光体劣化が少なく、安定かつ優れた画像形成可能な画像形成方法、及び画像形成装置用プロセスカートリッジを提供する。【解決手段】  クリーニングブレード２０を感光体１０に当接して感光体１０上の転写残トナーを除去するブレードクリーニング方式に関し、クリーニングブレード２０の、２３℃における反発弾性が５０％以上であるものとし、クリーニングブレード２０の感光体１０に対する当接圧が０．２０以上０．７０Ｎ／ｃｍ以下であるものとし、トナーには、外添剤が添加されて使用されるものとし、外添剤の一次粒子の個数平均粒径は、２０〜１００ｎｍであり、かつ、粒径が１０〜２０ｎｍと、２００〜３００ｎｍの粒子とを含有しており、トナーの円形度は０．９４以上であるものとする。【選択図】図１
2006259311.tif 000002
【特許請求の範囲】
【請求項１】
少なくとも、感光体に対して、帯電、画像露光、現像処理、転写、定着、及びクリーニング処理を施す工程を有し、トナー像を形成する電子写真の画像形成方法であって、
前記クリーニング処理を行う工程は、クリーニングブレードを、前記感光体に当接して当該感光体上の転写残トナーを除去するブレードクリーニング方式であるものとし、
前記クリーニングブレードの、２３℃における反発弾性は５０％以上であるものとし、
前記クリーニングブレードの前記感光体に対する当接圧が、０．２０以上０．７０Ｎ／ｃｍ以下であるものとし、
前記トナーには、外添剤が添加されて使用されるものとし、
前記外添剤の一次粒子の個数平均粒径は、２０〜１００ｎｍであり、かつ、粒径が１０〜２０ｎｍと、２００〜３００ｎｍの粒子とを含有しており、
前記トナーの円形度は０．９４以上であることを特徴とする画像形成方法。
【請求項２】
前記クリーニングブレードの硬度が、７２度以下（ＪＩＳＡ／Ｈｓ）であることを特徴とする請求項１に記載の画像形成方法。
【請求項３】
前記クリーニングブレードの突き出し量が、６．０ｍｍ以上であることを特徴とする請求項１又は２に記載の画像形成方法。
【請求項４】
前記クリーニングブレードの厚さと、突き出し量との比が、１：３〜１：５であることを特徴とする請求項１乃至３のいずれか一項に記載の画像形成方法。
【請求項５】
前記クリーニングブレードの、周波数１０Ｈｚにおける、引っ張り粘弾性測定における損失正接ｔａｎδのピーク温度が０℃以下であることを特徴とする請求項１乃至４のいずれか一項に記載の画像形成方法。
【請求項６】
前記トナーに添加する外添剤の一次粒子の個数平均粒径をＲとしたとき、
粒径の標準偏差σとの関係において、
Ｒ／４＜σ＜Ｒであり、
かつ、前記外添剤のＳＦ−１が１００〜１３０であり、かつＳＦ−２が、１００〜１２５であることを特徴とする請求項１乃至５のいずれか一項に記載の画像形成方法。
【請求項７】
前記感光体が、アルミナまたは酸化チタンからなる無機微粒子を含有する保護層を有しているものであることを特徴とする請求項１乃至６のいずれか一項に記載の画像形成方法。
【請求項８】
前記感光体の表面の摩擦係数が、０．３以下であることを特徴とする請求項１乃至７のいずれか一項に記載の画像形成方法。
【請求項９】
感光体とクリーニング手段を備え、少なくとも、帯電手段、画像露光手段、現像手段、転写手段のいずれかを有し、画像形成装置内に組み込まれるプロセスカートリッジであって、
前記請求項１乃至８のいずれか一項に記載の画像形成方法に用いられるものであることを特徴とするプロセスカートリッジ。
【発明の詳細な説明】
【技術分野】
【０００１】
本発明は、画像形成方法、及び画像形成用プロセスカートリッジに関するものであり、詳しくは、画像形成プロセスにおけるクリーニング部分においてクリーニング不良の発生を抑制し、小粒径で球形のトナーに対しても良好なクリーニング特性が得られ、かつ、トナー外添剤の感光体表面への固着によるフィルミングを抑制することが可能で、安定した画像を得ることのできる画像形成方法、及び画像形成用プロセスカートリッジに関するものである。
【背景技術】
【０００２】
従来、転写型の画像形成装置においては、帯電器を用いて一様に帯電した潜像担持体、例えば感光体上に、原稿画像の露光を行って潜像を形成した後、この潜像に現像装置でトナーを付着させてトナー像として可視像化し、このトナー像を、転写装置で転写紙あるいは中間的な転写媒体に転写するようになされている。
【０００３】
そして、画像転写後における感光体上に残留したトナーを、クリーニング装置によって感光体上から除去し、この感光体を継続して繰り返し使用している。
感光体から残留トナーを除去するクリーニング装置としては、クリーニングブレードを用いたクリーニング装置、導電性あるいは絶縁性の繊維からなるファーブラシローラを用いたクリーニング装置、研磨能力を有するクリーニングローラを用いたクリーニング装置、潤滑剤物質を自らに内包したクリーニングローラを用いたクリーニング装置、磁性体粉末をローラ表面に配した磁気ブラシローラを用いたクリーニング装置、吸引器を用いたクリーニング装置等、各種方式のものが知られている。
【０００４】
上記クリーニング方法の中で、最も広く使用されている方式は、クリーニングブレードを用いる方式である。
この方式は、クリーニング装置構成も簡潔な構造であり、かつトナー除去性も高いという利点を有している。
【０００５】
しかしながら、上記のいずれのクリーニング方法においても、高画質化を達成するために適用することが必要であると考えられる、平均粒径分布が７μｍ以下もの微細なトナーや、球形のトナーに対しては、クリーニング能力の余裕度確保が困難であるという課題を有している。
【０００６】
ところで、トナーの粒径を小さくする方法としては、製造コスト面から従来の粉砕法ではなく重合法が有力である。
重合法により製造された小粒径トナーは、形状が球形に近く、粒度分布がシャープであることから、細線の再現性やディジタル画像のドット再現性等に優れた良好な画質が得られるという特徴を持っている。
【０００７】
ところが一方においては、小粒径の重合トナーを使用した場合には、従来公知の粉砕法によって製造されたトナーに比べ、形状が真球に近いこと、及び粒径が小さくなっていることから、クリーニングすることが困難化し、すり抜けや、黒ポチ等のクリーニング不良が発生してしまうという欠点も有している。
【０００８】
特に、クリーニングブレードを用いた場合には、ブレードのエッジが繰り返しの使用により摩耗したり欠けたりした場合、上述したようなクリーニング不良が発生し易くなる。
また、クリーニング装置の使い込みにより、感光体が摩耗し、表面に微細な凹凸ができ、表面粗さが大きくなった場合にも、上記クリーニング不良は、一層発生し易くなる。
【０００９】
かかる点に鑑み、従来においては、上記クリーニングブレードの磨耗や欠けを防止するために、ブレード表面に滑剤を塗布又は供給する方法が広く用いられている。
例えば、トナーの一定量を意識的にクリーニングブレードに供給し、トナーを滑剤として使用する方法が提案されている（例えば、下記特許文献１参照。）。
しかし、すり抜けの多いトナーでは、滑剤として機能するよりもブレードの研磨剤として機能してしまう場合が多く、むしろ、クリーニングブレードの磨耗を促進してしまうという問題がある。
【００１０】
また、ブレード物性を規定することにより、環境安定性を改善する方法が提案されているが（例えば、下記特許文献２参照）、小粒径の球形トナーを使用した場合には、充分なクリーニング性、耐久性が実現できない場合が多いという問題を有している。
【００１１】
また、シロキサン系樹脂を含有した感光体と特定の物性のクリーニングブレードを使用することにより、クリーニング性を確保する方法についての提案もなされているが（例えば、下記特許文献３参照。）、シロキサン系樹脂による感光体の帯電特性低下、保護層をコートすることによるコストアップを招来するという問題を有している。
【００１２】
また、クリーニングブレードが感光体と接する付近にクリーニング助剤を滞留させる方法が提案されているが（例えば、下記特許文献４参照。）、選択的に滞留させることは実使用上不可能であるという問題を有している。
また、通常、クリーニング助剤とトナーの交換が生じたり、クリーニング助剤がかき取られて減少したりするため、安定して助剤層を形成することは出来ない。
【００１３】
また、下記特許文献５に記載された技術においては、当接圧が非常に高いために、感光体、及びクリーニングブレードの磨耗が非常に進行しやすいという問題を有している。
また、感光体とブレードの間でトナーが圧延され、感光体上にトナーの成分が付着し、いわゆるフィルミングが発生しやすいという問題もある。
【００１４】
【特許文献１】特開２００２−７２７１３号公報
【特許文献２】特開平９−５０２２１号公報
【特許文献３】特開２００３−９８９２５号公報
【特許文献４】特開２００３−３０７９８５号公報
【特許文献５】特開２００３−２０８０３５号公報
【発明の開示】
【発明が解決しようとする課題】
【００１５】
そこで本発明においては、クリーニング工程における余裕度を高め、特に球状や小粒径のトナーを用いた場合に、高画質を実現し、かつ良好なクリーニング性をも確保することを目的とする。
すなわち、本発明においては、微細かつ球状トナーを使用した場合におけるトナーの付着に起因する各種異常画像の防止を目的とする。
また、低温環境における、いわゆるビビリ音の防止、高温環境における鳴きの防止、始動時のめくれ防止、また、環境に依存せずに安定したクリーニングを実現することも目的とする。
更には、クリーニングブレードの磨耗や欠けに対する耐久性の向上を図る。
また、クリーニング性を向上させつつ、感光体の磨耗や損傷を軽減し、かつ感光体等を駆動するトルクを軽減し、装置の耐久性、消費電力の低減化を図ることも目的とする。
【課題を解決するための手段】
【００１６】
請求項１に係る発明においては、少なくとも、感光体に対して、帯電、画像露光、現像処理、転写、定着、及びクリーニング処理を施す工程を有し、トナー像を形成する電子写真の画像形成方法であって、前記クリーニング処理を行う工程は、クリーニングブレードを、前記感光体に当接して当該感光体上の転写残トナーを除去するブレードクリーニング方式であるものとし、前記クリーニングブレードの、２３℃における反発弾性は、５０％以上であるものとし、前記クリーニングブレードの前記感光体に対する当接圧が、０．２０以上、０．７０Ｎ／ｃｍ以下であるものとし、前記トナーには、外添剤が添加されて使用されるものとし、前記外添剤の一次粒子の個数平均粒径は、２０〜１００ｎｍであり、かつ、粒径が、１０〜２０ｎｍと、２００〜３００ｎｍの粒子とを含有しており、前記トナーの円形度は０．９４以上であることとした画像形成方法を提供する。
【００１７】
請求項２に係る発明においては、前記クリーニングブレードの硬度を、７２度以下（ＪＩＳＡ／Ｈｓ）であるものとした請求項１の画像形成方法を提供する。
【００１８】
請求項３に係る発明においては、前記クリーニングブレードの突き出し量を、６．０ｍｍ以上であるものとした請求項１又は２の画像形成方法を提供する。
【００１９】
請求項４に係る発明においては、前記クリーニングブレードの厚さと、突き出し量との比に関し、１：３〜１：５であるものとした請求項１乃至３のいずれかの画像形成方法を提供する。
【００２０】
請求項５に係る発明においては、前記クリーニングブレードの、周波数１０Ｈｚにおける、引っ張り粘弾性測定における損失正接ｔａｎδのピーク温度が０℃以下であるものとした、請求項１乃至４のいずれか一項の画像形成方法を提供する。
【００２１】
請求項６に係る発明においては、前記トナーに添加する外添剤の一次粒子の個数平均粒径をＲとしたとき、粒径の標準偏差σとの関係において、Ｒ／４＜σ＜Ｒであり、かつ、前記外添剤のＳＦ−１（定義を教えて下さい。）が１００〜１３０であり、かつＳＦ−２（定義を教えて下さい。）が、１００〜１２５であるものとした請求項１乃至５のいずれかの画像形成方法を提供する。
【００２２】
請求項７に係る発明においては、前記感光体が、アルミナまたは酸化チタンからなる無機微粒子を含有する保護層を有しているものとした請求項１乃至６のいずれか一項の画像形成方法を提供する。
【００２３】
請求項８に係る発明においては、前記感光体の表面の摩擦係数が、０．３以下であるものとした請求項１乃至７のいずれかの画像形成方法を提供する。
【００２４】
請求項９に係る発明においては、感光体とクリーニング手段を備え、少なくとも、帯電手段、画像露光手段、現像手段、転写手段のいずれかを有し、画像形成装置内に組み込まれるプロセスカートリッジであって、前記請求項１乃至８に係る発明のいずれかの画像形成方法に用いられるプロセスカートリッジを提供する。
【発明の効果】
【００２５】
請求項１に係る発明によれば、特定の反発弾性を示すクリーニングブレードを特定の当接条件で使用し、かつ特定の粒度の外添剤を使用することで球形トナーを用いて高品質な画像を得ることができ、かつ良好なクリーニング特性も確保することができた。
また、当接条件が感光体に対し、負荷を小さく設定したため、感光体及びクリーニングブレードの磨耗等の低減化が図られ、耐久性の向上を図ることができた。
【００２６】
請求項２に係る発明によれば、ブレードの硬度を７２度以下とすることで、クリーニング性を維持し、かつ、トナーやワックス等の感光体状へのフィルミング余裕度を向上させることができた。
【００２７】
請求項３に係る発明によれば、ブレードの突き出し量を特定の長さにすることで、クリーニング安定性、特に環境安定性の向上が図られた。
【００２８】
請求項４に係る発明によれば、ブレードの厚さと突き出し量の比を、特定の範囲にすることにより、クリーニング安定性、特に環境安定性の向上が図られた。
【００２９】
請求項５に係る発明によれば、クリーニングブレードの、周波数１０Ｈｚにおける、引っ張り粘弾性測定における損失正接ｔａｎδのピーク温度が０℃以下としたことにより、環境安定性の向上が図られた。
【００３０】
請求項６に係る発明によれば、トナーに混合する外添剤の粒度を特定の範囲にすることにより、トナーの形状が真球に近くなった場合にも、良好なクリーニング性を確保することができた。
【００３１】
請求項７に係る発明によれば、感光体に保護層を設けることにより、耐磨耗性、耐久性の向上を図ることができた。
【００３２】
請求項８に係る発明によれば、感光体表面の摩擦係数を０．３以下に特定したことにより、優れたクリーニング性と、高い耐磨耗性、耐久性を維持し、かつ、いわゆるビビリ、鳴き、ブレード捲れ等の不良の発生を抑制することができた。
【００３３】
請求項９に係る発明によれば、トナーと感光体、および帯電、現像手段とを備えたプロセスカートリッジを構成することにより、取り扱いが容易化し、メンテナンスを容易にすることができた。
【発明を実施するための最良の形態】
【００３４】
本発明の実施の形態について、以下、詳細に説明するが、本発明は、以下に示す例に限定されるものではない。
【００３５】
本発明は、所定の感光体に対して、帯電、画像露光、現像処理、転写、定着、及びクリーニング処理を施す工程を有し、トナー像を形成する電子写真の画像の形成を行う方法に関するものであるが、特に、クリーニング処理の工程において、クリーニングブレードを、前記感光体に当接して当該感光体上の転写残トナーを除去するブレードクリーニング方式を採用する。
クリーニングブレードの、２３℃における反発弾性は、５０％以上であるものとし、前記クリーニングブレードの前記感光体に対する当接圧が、０．２０以上０．７０Ｎ／ｃｍ以下であるものとする。
トナーには、外添剤が添加されて使用されるものとし、前記外添剤の一次粒子の個数平均粒径は、２０〜１００ｎｍであり、かつ、粒径が１０〜２０ｎｍと、２００〜３００ｎｍの粒子とを含有しており、前記トナーの円形度は０．９４以上であるものに特定する。
【００３６】
本発明方法は、クリーニング不良の発生の抑制という目的を有しているものであり、特に、重合トナーに代表される、小粒径、球形トナーに関し、そのクリーニングを如何に安定して行うことができるかということについて詳細に検討したものである。
【００３７】
先ず、クリーニングブレードについて検討する。
一般に、クリーニングブレードの反発弾性は大きい方がクリーニング性が向上する。
クリーニング性と、反発弾性との関係について、検討したところ、２３℃の条件下で５０％以上の反発弾性を有するものにすることにより、好ましいクリーニング性が実現でき、さらには、６５〜８０％とすることにより、確実に良好なクリーニング性が実現できることが確かめられた。
【００３８】
また、クリーニングブレードの感光体に対する当接圧については、０．２０Ｎ／ｃｍ以上、０．６０Ｎ／ｃｍ以下に特定することにより、良好なトナークリーニング性が得られ、かつ、良好な感光体の耐磨耗性、耐久性を実現し、フィルミング等の異常画像を抑制できることが確かめられた。
【００３９】
クリーニングブレードの感光体に対する当接圧が、０．２０Ｎ／ｃｍ未満であると、現像や転写の過程で圧力を受けて感光体表面に付着したトナーの除去が困難となり、付着したトナーを起点としてトナーが堆積してしまい、異常画像が発生しやすくなるという問題を生じる。
一方において、クリーニングブレードの感光体に対する当接圧が、０．６０Ｎ／ｃｍを超えて高くなると、クリーニングブレードがトナーを感光体に付着させ易くなってしまい、フィルミングが発生するという問題を生じる。
【００４０】
前述したように、一般的には、クリーニングブレードの反発弾性が高くなるとクリーニング性が良好になるが、これは、クリーニングブレードエッジが小刻みに振動する、いわゆるスティックスリップの振動が速くなり、振幅が小さくなり、ブレードエッジの位置変動が少なくなるため、クリーニング条件の変動が無くなることと、ブレードエッジの振動によりトナーがはじき返されることからクリーニング性が改善されるためであると考えられる。
【００４１】
次に、トナーについて説明する。
トナーには、外添剤が添加されて使用されるものとし、前記外添剤の一次粒子の個数平均粒径は、２０〜１００ｎｍであり、かつ、粒径が１０〜２０ｎｍと、２００〜３００ｎｍの粒子とを含有しており、前記トナーの円形度は０．９４以上であるものに特定する。
【００４２】
更に好ましくは、外添剤の一次粒子の個数平均粒径をＲとしたときに、粒径の標準偏差σとの関係において、Ｒ／４＜σ＜Ｒが成立するものとし、かつ、外添剤のＳＦ−１が１００〜１３０であり、ＳＦ−２が１００〜１２５であるものとする。
また更には、外添剤の一次粒子径は、特に３０ｎｍ〜９０ｎｍとすることが好ましい。
【００４３】
外添剤粒子に関して、上述したような粒度分布にあるものに特定すると、トナーの形状が真球に近い球形トナーを使用した時にも、良好なクリーニング性が得られることが確かめられた。
また、温度や湿度等の外的な環境の変動に応じて安定なクリーニング性が確保できることが確かめられた。
【００４４】
また、トナーの円形度を０．９４以上とすることにより、高い転写率が実現でき、クリーニングブレードに衝突するトナー量の変化を少なくすることができ、安定したクリーニング動作が確保でき、良好なクリーニング性、高い耐久性が得られるとともに、転写された可視画像もハーフトーンムラのない優れた画像とすることができた。
【００４５】
また、クリーニングブレードの硬度は、高くなりすぎるとクリーニング性が低下し、これを７２度以下とすることで、クリーニング性を維持し、かつ、トナーやワックス等の感光体状へのフィルミング余裕度を向上させることができることが確かめられた。
【００４６】
また、クリーニングブレードの突き出し量が短すぎるとクリーニング性が低下するので、これを６．０ｍｍ以上と特定することにより、クリーニング安定性、特に環境安定性の向上が図られることが確かめられた。
【００４７】
また、クリーニングブレードの厚さが、厚すぎると、クリーニング性が低下することが確かめられた。
ブレードの厚さと突き出し量の比が、１：３〜１：５であると、良いクリーニング性が得られることが確かめられた。
この比の範囲を外れると、クリーニング安定性が低下し、ビビリなどの異常音が発生しやすくなったり、ブレードめくれが発生しやすくなることが確かめられた。
【００４８】
クリーニングブレードの、周波数１０Ｈｚにおける、引っ張り粘弾性測定における損失正接ｔａｎδのピーク温度については、低い方が環境安定性の向上が図られ、ｔａｎδの温度特性は、ピーク温度に近くなると変化率が大きくなる。使用温度域とピーク温度に開きがあるとｔａｎδの変化率が小さくなる。
かかる点から、クリーニングブレードの、周波数１０Ｈｚにおける、引っ張り粘弾性測定における損失正接ｔａｎδのピーク温度が０℃以下としたことにより、環境安定性の向上が図られることが確認された。
【００４９】
また、トナーの体積平均粒径を、５．５μｍ以下とすることにより、解像度や文字のシャープネスが高い画像を得られることが確かめられた。
【００５０】
また、感光体の表面摩擦抵抗は０．２５以下とすることが好ましい。ブレードエッジの変形は感光体がブレードを引きずって生じるが、感光体の摩擦抵抗が充分に低いと、変形が防止されるためである。
【００５１】
クリーニングブレードは、従来公知の材料組成、及び工法により製造できる。
構成材料は、一般的に、高弾性の得られやすいウレタンゴム等が好適である。
ポリウレタンエラストマーは、通常、ポリオール成分としてポリエチレンアジペートエステルやポリカプロラクトンエステルを用い、ポリイソシアネート成分として、４，４'−ジフエニルメタンジイソシアネートを用いてプレポリマーを調製し、これに硬化剤及び必要に応じて触媒を加えて、所定の型内にて架橋し、炉内にて後架橋させた後、常温で放置熟成することによって製造される。
【００５２】
構成材料の原料である高分子量ポリオールとしては、例えば、アルキレングリコールと脂肪族二塩基酸との縮合体であるポリエステルポリオール、例えば、エチレンアジペートエステルポリオール、ブチレンアジペートエステルポリオール、ヘキシレンアジペートエステルポリオール、エチレンプロピレンアジペートエステルポリオール、エチレンブチレンアジペートエステルポリオール、エチレンネオペンチレンアジペートエステルポリオールようなアルキレングリコールとアジピン酸とのポリエステルポリオール等のポリエステル系ポリオール、カプロラクトンを開環重合して得られるポリカプロラクトンエステルポリオール等のポリカプロラクトン系ポリオール、ポリ（オキシテトラメチレン）グリコール、ポリ（オキシプロピレン）グリコール等のポリエーテル系ポリオール等が用いられる。
他に低分子量ポリオールとしては、例えば、１,４−ブタンジオール、エチレングリコール、ネオペンチルグリコール、ヒドロキノン−ビス（２−ヒドロキシエチル）エーテル、３,３'−ジクロロ−４,４'−ジアミノジフエニルメタン、４,４'−ジアミノジフエニルメタン等の二価アルコールや、１,１,１−トリメチロールプロパン、グリセリン、１,２,６−ヘキサントリオール、１,２,４−ブタントリオール、トリメチロールエタン、１,１,１−トリス（ヒドロキシエトキシメチル）プロパン、ジグリセリン、ペンタエリスリトール等の三価及びそれ以上の多価アルコールを挙げることができる。
【００５３】
合成用の硬化触媒の具体例としては、例えば、２−メチルイミダゾールや、１，２−ジメチルイミダゾールが挙げられるが、特に、１,２−ジメチルイミダゾールが好ましく用いられる。このような触媒は、通常、主剤１００重量部に対して、０.０１〜０.５重量部、好ましくは０.０５〜０.３重量部の範囲で用いられる。
【００５４】
クリーニングブレードには、潤滑剤を付加してもよく、潤滑剤としては、各種ワックス類、金属石鹸類等が適用できる。
ワックス類としては、オレフィン系ワックスやエステル系ワックス等の合成ワックス、各種天然ワックス等が使用できる。
金属石鹸類としては、ステアリン酸等の脂肪酸との金属塩が使用できる。
潤滑剤の選択は、クリーニングブレードの使用状況に合わせて、ワックスの融点や感光体への親和性、消費量等から最適な物を選択する。
【００５５】
次に、トナーの製造方法について説明する。
トナーは、従来公知の方法により製造できるが、大別して、粉砕法と重合法に分けられる。粒度の調整安定性、画像品質の面から重合法による製造が好ましい。
トナーには、外添剤として、１種以上の無機、有機微粒子を混合して用いることが好ましい。これにより、トナーの流動性や帯電特性の調整を行うことができる。
【００５６】
有機微粒子としては、熱可塑性樹脂でも熱硬化性樹脂でもよいが、例えばビニル系樹脂、ポリウレタン樹脂、エポキシ樹脂、ポリエステル樹脂、ポリアミド樹脂、ポリイミド樹脂、ケイ素系樹脂、フェノール樹脂、メラミン樹脂、ユリア樹脂、アニリン樹脂、アイオノマー樹脂、ポリカーボネート樹脂等が挙げられる。
有機微粒子としては、上記の樹脂を２種以上併用しても差し支えない。このうち好ましいのは、微細球状樹脂粒子の水性分散体が得られやすい点から、ビニル系樹脂、ポリウレタン樹脂、エポキシ樹脂、ポリエステル樹脂及びそれらの併用が好ましい。
【００５７】
ビニル系樹脂としては、ビニル系モノマーを単独重合また共重合したポリマーで、例えば、スチレン−（メタ）アクリル酸エステル樹脂、スチレン−ブタジエン共重合体、（メタ）アクリル酸−アクリル酸エステル重合体、スチレン−アクリロニトリル共重合体、スチレン−無水マレイン酸共重合体、スチレン−（メタ）アクリル酸共重合体等が挙げられる。
ビニル系樹脂を構成するモノマーとしては、例えばスチレン：ｏ−メチルスチレン、ｍ−メチルスチレン、ｐ−メチルスチレン、ｐ−メトキシスチレン、ｐ−フェニルスチレン、ｐ−クロルスチレン、３，４−ジクロルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンの如きスチレン誘導体、エチレン、プロピレン、ブチレン、イソブチレンの如きエチレン不飽和モノオレフィン類、ブタジエンの如き不飽和ポリエン類、塩化ビニル、塩化ビニリデン、臭化ビニル、沸化ビニルの如きハロゲン化ビニル類、酢酸ビニル、プロピオン酸ビニル、ベンゾエ酸ビニルの如きビニルエステル類、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸フェニル、メタクリル酸ジメチルアミノエチル、メタクリル酸ジエチルアミノエチルの如きα−メチレン脂肪酸モノカルボン酸エステル類、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸２−エチルヘキシル、アクリル酸ステアリル、アクリル酸２−クロルエチル、アクリル酸フェニルの如きアクリル酸エステル類、ビニルメチルエーテル、ビニルエチルエーテル、ビニルイソブチルエーテルの如きビニルエーテル類、ビニルメチルケトン、ビニルヘキシルケトン、メチルイソプロぺニルケトンの如きビニルケトン類；Ｎ−ビニルピロール、Ｎ−ビニルカルバゾール、Ｎ−ビニルインドール、Ｎ−ビニルピロリドンの如きＮ−ビニル化合物、ビニルナフタリン類；アクリロニトリル、メタクリロニトリル、アクリルアミドの如きアクリル酸誘導体、またはメタクリル酸誘導体が挙げられる。
上記ビニル系モノマーは、単独で用いてもよく、二種以上を組み合わせて用いてもよい。
【００５８】
上記の中でも、スチレン系モノマー、アクリル系モノマーを単独、あるいは併用することが好ましい。
上記以外のビニル系樹脂としては、例えばポエチレン−エチルアクリレート共重合体、エチレン−酢酸ビニル共重合体、スチレン−ブタジエン共重合体、スチレン−イソプレン共重合体等が挙げられる。
【００５９】
さらに、架橋性モノマーを用いることができる。
ここで架橋剤としては、主として２個以上の重合可能な二重結合を有する化合物が用いられ、例えば、ジビニルベンゼン、ジビニルナフタレン等の芳香族ジビニル化合物、エチレングリコールジアクリレート、エチレングリコールジメタクリレート、１，３−ブタンジオールジメタクリレート等の二重結合を２個有するカルボン酸エステル、ジビニルアニリン、ジビニルエーテル、ジビニルスルフィド、ジビニルスルホン等のジビニル化合物、及び３個以上のビニル基を有する化合物が単独もしくは混合物として用いられる。
【００６０】
本発明において適用する球形状トナーは、例えば、少なくともバインダー用の樹脂材料又は／及びそのプレポリマー、着色剤、離型剤を有機溶媒中に含むトナー材料の有機溶媒液を水系媒体中に微細液滴状に分散させた後、該有機溶媒及び水系媒体を除去することにより得られたのもの、又は／及び該分散している間若しくはその後に該液滴中のプレポリマーを架橋及び／又は伸長反応させた後、該有機溶媒及び水系媒体を除去することにより製造することができる。
【００６１】
好適には、少なくとも有機溶媒中に、活性水素を有する化合物、及びこれと反応可能な部位を有する重合体、又は、分子内に活性水素及びこれと反応可能な部位を有すると同時に有する自己重合性材料、着色剤、離型剤を、好ましくはこれらを含有した組成物の形で、溶解又は分散させ、該活性水素と反応可能な部位を反応させた後、もしくは反応させながら、該有機溶媒及び水系媒体を除去し、洗浄、乾燥することにより製造できる。
前記反応時に攪拌強さを調整したり、乾燥後に強強攪拌することでトナーの円形度を調整しても良い。
樹脂材料又は／及びそのプレポリマーとしては、各種の材料を用いることができ、特にポリエステル樹脂又は／及びポリエステルプレポリマーを好ましく用いることができる。
なお、上述した例は、一例であり、球形状トナーは、上記方法の他、公知の方法を適用してもよい。
【００６２】
トナーの外添剤粒子の一次粒子径は、２０ｎｍ〜１００ｎｍであることが好ましく、特に３０ｎｍ〜９０ｎｍであることが好ましい。
また、ＢＥＴ法による比表面積は、２０〜５００ｍ2／ｇであることが好ましい。
この外添剤の使用割合は、トナーの０．０１〜５重量％であることが好ましく、特に０．０１〜２．０重量％であることが好ましい。
【００６３】
外添剤の具体例としては、例えばシリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素などを挙げることができる。
【００６４】
なお、本発明において適用する感光体については、特に限定されるものではない。
感光体表面の摩擦係数を０．３以下にする方法も従来公知の方法を適用できる。
例えば、感光体の最表面に低摩擦係数を有する樹脂の保護層を設ける方法、感光体中に含フッ素樹脂等の低摩擦係数を有する微粒子などを分散する方法、感光体表面に脂肪酸金属塩等の潤滑剤を塗布する方法等が挙げられる。
【００６５】
感光体の表面には、保護層を形成することが好ましい。
保護層形成用の材料としては、ＡＢＳ樹脂、ＡＣＳ樹脂、オレフィン−ビニルモノマー共重合体、塩素化ポリエーテル樹脂、アリル樹脂、フェノール樹脂、ポリアセタール樹脂、ポリアミド樹脂、ポリアミドイミド樹脂、ポリアクリレート樹脂、ポリアリルスルホン樹脂、ポリブチレン樹脂、ポリブチレンテレフタレート樹脂、ポリカーボネート樹脂、ポリエーテルスルホン樹脂、ポリエチン樹脂、ポリエチレンテレフタレート樹脂、ポリイミド樹脂、アクリル樹脂、ポリメチルペンテン樹脂、ポリプロピレン樹脂、ポリフェニレンオキシド樹脂、ポリスルホン樹脂、ＡＳ樹脂、ＡＢ樹脂、ＢＳ樹脂、ポリウレタン樹脂、ポリ塩化ビニル樹脂、ポリ塩化ビニリデン樹脂、エポキシ樹脂等の樹脂が挙げられる。
【００６６】
保護層には、耐摩耗性及び耐フィルミング性を向上させる目的でフィラーを添加する。
これらのフィラーの量は、重量基準で通常は、１０〜４０％、好ましくは、２０〜３０％である。
フィラーの量が１０％未満であるとすると、摩耗が大きく、耐久性に劣り、４０％を越えると、露光時における明部電位の上昇が著しくなって、感度低下が無視できなくなる。
【００６７】
フィラーの粒径は、平均１次粒径として０．３〜１．２μｍ、好ましくは、０．３〜０．７μｍであり、粒径が小さい場合には耐摩耗性が充分でなく、また、粒径が大きい場合には書き込み光を散乱させるため、好ましくない。
【００６８】
保護層には、フィラーの分散性を向上させるために分散助剤を添加することが好ましい。
分散助剤は塗料等に使用されるもの（例えば、変性エポキシ樹脂縮合物、不飽和ポリカルボン酸低分子量ポリマー等）が適宜利用でき、その量は重量基準で通常は、含有するフィラーの量に対して０．５〜４％、好ましくは、１〜２％である。
【００６９】
また、保護層には、電荷輸送材料を添加することもきわめて有効である。
これにより、残留電位の低減等、露光に対する特性を向上させることができる。
電荷輸送材料の添加量としては、重量基準で低分子電荷輸送材料の場合、フィラーを除いた固形分の２０〜６０％が好ましく、保護層の機械的特性が損なわれない範囲で、露光特性を向上させる程度に添加する。
【００７０】
なお、高分子電荷輸送材料を適用する場合、それ自体バインダーとしての機能を有しているので、添加量をさらに高くでき、フィラーを除いた固形分の２０〜９５％とすることができる。
【００７１】
一般に、バインダー樹脂に低分子電荷輸送材料が添加された膜は、その添加量にしたがって膜強度が低下することが知られている。
さらに、無機微粒子が添加されるときバインダーとの接着性は良好に保つ必要があり、特に表層での無機微粒子の保持性は耐摩耗性の点から重要である。
通常、無機微粒子が表面処理されたものを用いると、バインダーとの親和性が向上し、膜自体の強度を向上させることができる。
さらに酸化防止剤も必要に応じて添加することができる。酸化防止剤については後記する。
【００７２】
保護層の形成法としては、スプレー法等通常の塗布法が採用され、保護層の厚さは、０．５〜１０μｍ、好ましくは４〜６μｍ程度が適当である。
【００７３】
感光層と保護層との間には、所定の中間層を形成してもよい。
中間層には、一般にバインダー樹脂を主成分として用いる。
このバインダー樹脂としては、ポリアミド樹脂、アルコール可溶性ナイロン、水溶性ポリビニルブチラール樹脂、ポリビニルブチラール樹脂、ポリビニルアルコール樹脂等が挙げられる。
中間層の形成法としては、上記の通常の塗布法が採用され、中間層の厚さは、０．０５〜２μｍ程度が適当である。
【００７４】
また、耐環境性の改善のため、とりわけ、感度低下、残留電位の上昇を防止する目的で、各層に酸化防止剤、可塑剤、滑剤、紫外線吸収剤、低分子電荷輸送物質及びレベリング剤を添加することができる。
【００７５】
酸化防止剤としては、フェノール系化合物として、２，６−ジ−ｔ−ブチル−ｐ−クレゾール、ブチル化ヒドロキシアニソール、２，６−ジ−ｔ−ブチル−４−エチルフェノール、ｎ−オクタデシル−３−（４−ヒドロキシ−３，５−ジ−ｔ−ブチルフェノール）、２，２−メチレン−ビス−（４−メチル−６−ｔ−ブチルフェノール）、２，２−メチレン−ビス−（４−エチル−６−ｔ−ブチルフェノール）、４，４−チオビス−（３−メチル−６−ｔ−ブチルフェノール）、４，４−ブチリデンビス−（３−メチル−６−ｔ−ブチルフェノール）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３，５−ジ−ｔ−ブチル−４−ヒドロキシフェニル）プロピオネート］メタン、ビス［３，３−ビス（４−ヒドロキシ−３−ｔ−ブチルフェニル）ブチリックアッシド］グリコールエステル、トコフェロール類等が挙げられる。
パラフェニレンジアミン類として、Ｎ−フェニル−Ｎ−イソプロピル−ｐ−フェニレンジアミン、Ｎ，Ｎ−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ−ジ−イソプロピル−ｐ−フェニレンジアミン、Ｎ，Ｎ−ジメチル−Ｎ，Ｎ−ジ−ｔ−ブチル−ｐ−フェニレンジアミン等が挙げられる。
ハイドロキノン類として、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン等が挙げられる。
有機硫黄化合物類として、ジラウリル−３，３−チオジプロピオネート、ジステアリル−３，３−チオジプロピオネート、ジテトラデシル−３，３−チオジプロピオネート等が挙げられる。
有機燐化合物類として、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン等が挙げられる。
【００７６】
可塑剤としては、リン酸エステル系可塑剤として、リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニル等が挙げられる。
フタル酸エステル系可塑剤として、フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチル等が挙げられる。
芳香族カルボン酸エステル系可塑剤として、トリメリット酸トリオクチル、トリメリット酸トリ−ｎ−オクチル、オキシ安息香酸オクチル等が挙げられる。
脂肪族二塩基酸エステル系可塑剤として、アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチル等が挙げられる。
脂肪酸エステル誘導体系可塑剤として、オレイン酸ブチル、グリセリンモノオレイン酸エステル、アセチルリシノール酸メチル、ペンタエリスリトールエステル、ジペンタエリスリトールヘキサエステル、トリアセチン、トリブチリン等が挙げられる。
オキシ酸エステル系可塑剤として、アセチルリシノール酸メチル、アセチルリシノール酸ブチル、ブチルフタリルブチルグリコレート、アセチルクエン酸トリブチル等が挙げられる。
エポキシ系可塑剤として、エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシル等が挙げられる。
二価アルコールエステル系可塑剤として、ジエチレングリコールジベンゾエート、トリエチレングリコールジ−２−エチルブチラート等が挙げられる。
含塩素系可塑剤として、塩素化パラフィン、塩素化ジフェニル、塩素化脂肪酸メチル、メトキシ塩素化脂肪酸メチル等が挙げられる。
ポリエステル系可塑剤として、ポリプロピレンアジペート、ポリプロピレンセバケート、ポリエステル、アセチル化ポリエステル等が挙げられる。
スルホン酸誘導体系可塑剤として、ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミド等が挙げられる。
クエン酸誘導体系可塑剤として、クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシル等が挙げられる。
その他、ターフェニル、部分水添ターフェニル、ショウノウ、２−ニトロジフェニル、ジノニルナフタリン、アビエチン酸メチル等が挙げられる。
【００７７】
紫外線吸収剤としては、ベンゾフェノン系紫外線吸収剤として、２−ヒドロキシベンゾフェノン、２，４−ジヒドロキシベンゾフェノン、２，２，４−トリヒドロキシベンゾフェノン、２，２，４，４−テトラヒドロキシベンゾフェノン、２，２−ジヒドロキシ４−メトキシベンゾフェノン等が挙げられる。
サルシレート系紫外線吸収剤として、フェニルサルシレート、２，４ジ−ｔ−ブチルフェニル３，５−ジ−ｔ−ブチル４ヒドロキシベンゾエート等が挙げられる。
ベンゾトリアゾール系紫外線吸収剤として、（２−ヒドロキシフェニル）ベンゾトリアゾール、（２−ヒドロキシ５−メチルフェニル）ベンゾトリアゾール、（２−ヒドロキシ５−メチルフェニル）ベンゾトリアゾール、（２−ヒドロキシ３−ターシャリブチル５−メチルフェニル）５−クロロベンゾトリアゾール等が挙げられる。
シアノアクリレート系紫外線吸収剤として、エチル−２−シアノ−３，３−ジフェニルアクリレート、メチル２−カルボメトキシ３（パラメトキシ）アクリレート等が挙げられる。
クエンチャー（金属錯塩系）紫外線吸収剤として、ニッケル（２，２チオビス（４−ｔ−オクチル）フェノレート）ノルマルブチルアミン、ニッケルジブチルジチオカルバメート、ニッケルジブチルジチオカルバメート、コバルトジシクロヘキシルジチオホスフェート等が挙げられる。
ＨＡＬＳ（ヒンダードアミン）系紫外線吸収剤として、ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジン等が挙げられる。
【００７８】
次に、画像形成装置、及びこれを用いた画像形成方法について説明する。
図１は、画像形成装置３０の一例の概略図である。
感光体１０は、図においてはドラム状の形状を示しているが、シート状、エンドレスベルト状のものであってもよい。
感光体１０の周囲には、必要に応じて、転写前チャージャ７、転写チャージャ、分離チャージャ、クリーニング前チャージャ８が配置されており、コロトロン、スコロトロン、固体帯電器（ソリッド・ステート・チャージャー）、帯電ローラをはじめとする公知の手段が配置されている。
帯電部材９は、感光体１０と当接していてもよいが、両者の間に適当なギャップ（１０〜２００μｍ程度）を設けた近接配置とすることにより、両者の摩耗量が低減できると共に帯電部材へのトナーフィルミングを抑制でき、好ましく使用できる。
特に感光体１０においては、５０μｍ程度のギャップを設けることにより、良好な特性  を維持することができ、これは保護層の表面状態の影響を小さくできるためである。
帯電部材９に印加する電圧は、帯電の安定化と帯電ムラの抑制のために、直流成分に交流成分を重畳したものとすることが効果的である。
しかしながら、帯電が安定化される反面、直流成分のみ印加した場合に比べ、プロセス中に使用した感光体の表面層が摩耗しやすいことが判っている。この場合にも、本発明の感光体では耐摩耗性の高さから全く問題なく良好な特性を維持できるものである。
転写手段には、一般に上記の帯電器が使用できるが、図１に示されるように転写ベルト１９を使用したものが有効である。
また、画像露光部１１、除電ランプ１２等の光源には、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）等の発光物全般を用いることができる。
そして、所望の波長域の光のみを照射するために、シャープカットフィルター、バンドパスフィルター、近赤外カットフィルター、ダイクロイックフィルター、干渉フィルター、色温度変換フィルター等の各種フィルターを用いることもできる。
これらの光源は、図１に示される工程のほかに、光照射を併用した転写工程、除電工程、クリーニング工程又は前露光等の工程に用いられ、感光体１０に光が照射される。
現像ユニット１３により感光体１０上に現像されたトナーは、転写紙１４に転写されるが、全部が転写されるわけではなく、感光体１０上に残存するトナーもあり、このようなトナーは、ファーブラシ１５及びクリーニングブレード２０により感光体１０から除去される。
クリーニングは、クリーニングブレードのみで行なわれることもあるが、ファーブラシ等のクリーニングブラシを組み合わせて用いることが多い。
【００７９】
電子写真感光体に正（負）帯電を施し、画像露光を行なうと、感光体表面上には正（負）の静電潜像が形成される。
これを負（正）極性のトナー（検電微粒子）で現像すれば、ポジ画像が得られ、また、正（負）極性のトナーで現像すれば、ネガ画像が得られる。
この現像手段には、公知の方法が適用され、また、除電手段にも公知の方法が採用される。
なお、図中、符号１７はレジストローラ、符号１８は分離爪である。
【００８０】
本発明は、このような画像形成手段に電子写真感光体を用いる画像形成方法及び画像形成装置に係るものである。
上記画像形成手段は、複写装置、ファクシミリ、プリンター内に固定して組み込まれていてもよいが、プロセスカートリッジの形態で、それら装置内に組み込まれ、着脱自在としたものであってもよい。
ここで、プロセスカートリッジとは、感光体を内蔵し、外に帯電手段、露光手段、現像手段、転写手段及びクリーニング手段を含んだ１つの装置（部品）であるものとする。
したがって、本発明はまた、少なくとも帯電、画像露光、現像、転写、定着及びクリーニング手段を有する画像形成装置用プロセスカートリッジであって、上記電子写真感光体とクリーニングブレードを具備することを特徴とする画像形成装置用プロセスカートリッジをも提供するものである。
図２は、本発明の画像形成装置用プロセスカートリッジの一例を示す概略図である。
図中、符号１０１は感光ドラム、１０２は接触帯電装置、１０３は像露光、１０４は現像装置、１０５は転写体、１０６は接触転写装置、１０７はクリーニングブレード、１０８は除電ランプ、１０９は定着装置を示すものとする。
【実施例】
【００８１】
次に、具体的な実施例を挙げて本発明について説明するが、本発明は、以下の例に限定されるものではない。
【００８２】
〔実施例１〜８〕、〔比較例１〜４〕
クリーニングブレードの試作
ポリウレタン系の平板状のクリーニングブレードを試作した。
各種クリーニングブレードの特性値を下記表１に示す。
また、重合法により粒度、円形度の異なる各種トナーを試作した。
トナーの特性を下記表１に示す。
【００８３】
【表１】
2006259311.tif 000003
【００８４】
トナーの外添剤として、下記表２に示す粒度の球状シリカ微粒子を、トナー重量１００部に対して、１．５部を乾式混合した。
感光体として、株式会社リコー製ImagioNeoC385用の感光体基材上に電化発生層と電化輸送層を順に積層した積層型感光体を試作した。
また、所定のサンプルを選定して得られた感光体上にアルミナ微粒子（住友化学工業製AA-03、平均粒径０．３μｍ）を２５重量％含有する保護層を５μｍの厚さに積層したものと、保護層を形成しないものとを作製した。
感光体の摩擦係数を制御した。なお、摩擦係数は、株式会社リコー製ImagioNeoC385の感光体近傍に回転するナイロンブラシと共に配置されている固体潤滑剤の供給量を調整して制御した。
外添剤と感光体について、下記表２に示す。
【００８５】
【表２】
2006259311.tif 000004
【００８６】
上記実施例１〜８、及び比較例１〜４のサンプルについて、下記表３に示す条件でクリーニング特性、クリーニングブレードの磨耗、及び画質評価を行った。
評価結果を下記表３に示す。
なお、ランク評価は５を優良とし１を不良とする５段階評価で行った。
【００８７】
【表３】
2006259311.tif 000005
【００８８】
上記表３に示すように、本発明方法によれば、特定の反発弾性を示すクリーニングブレードを特定の当接条件で使用し、かつ特定の粒度の外添剤を使用したことによって、球形トナーを用いた場合にも、高品質な画像を得られ、かつ良好なクリーニング特性も確保することができることが確かめられた。
また、当接条件が感光体に対し、負荷を小さく設定したため、感光体及びクリーニングブレードの磨耗等の低減化が図られ、耐久性の向上を図ることができることが確かめられた。
【図面の簡単な説明】
【００８９】
【図１】本発明の画像形成方法及び画像形成装置を示す概略図である。
【図２】本発明の画像形成装置用プロセスカートリッジの一例を示す概略図である。
【符号の説明】
【００９０】
７  転写前チャージャ
８  クリーニング前チャージャ
９  帯電部材
１０  感光体
１１  画像露光部
１２  除電ランプ
１３  現像ユニット
１４  転写紙
１５  ファーブラシ
１７  レジストローラ
１８  分離爪
１９  転写ベルト
２０  クリーニングブレード
２１  ブレードホルダー
１０１  感光ドラム
１０２  接触帯電装置
１０３  像露光
１０４  現像装置
１０５  転写体
１０６  接触転写装置
１０７  クリーニングブレード
１０８  除電ランプ
１０９  定着装置
【図１】
2006259311.tif 000006
【図２】
2006259311.tif 000007